La présente invention concerne une matière insonorisante destinée en particulier à revtir des tôles, y compris celles dont la surface a subi un traitement de trempe et de revenu, et qui est à base de résine époxy additionnée d'un durcisseur approprié, de goudron et d'amiante. Des matières insonorisantes correspondant à cette composition sont connues ; pour de nombreux domaines d'application, par exemple pour le recouvrement de tôles, elles présentent cependant une adhérence et élasticité trop faibles. Notamment lorsqu'il s'agit de tôles à revtir ayant fait l'objet d'un traitement de trempe et de revenu, comme c'est le cas par exemple pour toutes les tôles de zinc se trouvant dans le commerce, il n'existe pas de matières insonorisantes qui, au point de vue de l'élas- ticité et de l'adhérence, remplissent les conditions requises en ce qui concerne la mise en oeuvre ultérieure et l'utilisation de telles tôles. En partant de la matière insonorisante mentionnée plus haut, on obtient suivant la présente invention, une nette amélio- ration de son élasticité et adhésivité lorsqu'elle contient du polysulfure et la valeur d'époxy de la résine est située entre 185 et 190. Des essais ont montré que, pour de plus faibles valeurs d'époxy (déterminées suivant la relation moles d'époxy/moles bis-phénol), le durcissement s'effectue trop lentement pour les besoins pratiques alors que, dans le cas de plus hautes valeurs, on n'obtint plus la nécessaire tenue aux températures élevées. Un durcisseur approprié ne portant pas préjudice aux propriétés recherchées pour la matière insonorisante est constitué par des amines modifiées, de préférence du type polyaminoahide. Pour la présente invention, il est essentiel de respecter en ce qui concerne les constituants de la matière insonorisante une composition déterminée correspondant aux valeurs indicatives suivantes exprimées en parties en poids s 50 parties de résine époxy, 75 parties de goudron, 80 parties d'amiante, 3 parties de polysulfure et 17 parties de durcisseur. L'amiante peut tre ajoutée sous forme de poudre ou de fibres. Suivant un exemple de réalisation de l'invention, la matière insonorisante est obtenue comme suit : 50 parties de résine époxy (valeur d'époxy : 188, viscosité : 11 500 centipoisee) sont mélangées avec 75 parties de goudron de faible viscosité. Ensuite, on incorpore dans le mélange 3 parties de polysulfure (poids moléculaire : environ 1000, viscosité : 10 centipoises). Puis, on ajoute encore 80 parties de fibres d'amiante. Immédiatement avant l'application de la matière sur la tôle, on ajoute 10 parties de dimétbylté- tramdthulènediamine (poids équivalent H : 45). La matière ainsi obtenue est appliquée sous forme de couche de l'épaisseur voulue, de préférence 2 à 7 mm, sur le support, par exemple de la tôle de zinc, préalablement dégraissé. Au bout de quatre heures de séjour à 20 C, la matière insono- risante est complètement durcie. Elle présente un haut degré d'élasticité et ne s'écaille plus. Elle résiste & des températu- res comprises entre 5 et 135 C. La matière insonorisante suivant l'invention se caractérise par une excellente adhérence sur des supports quelconques comme par exemple des tôles de différents métaux, delapierre, du bois, du béton, mais également sur des objets peints ou laqués. L'adhérence est également suffisante dans des domaines d'application où l'objet revtu est soumis à des vibrations violentes. D'autres avantages très appréciables de la matière insonorisante suivant l'invention résident dans ses excellentes caractéristiques d'amortissement du son et d'isolation thermique ainei que dans son faible poids. REVENDICATIONS 1-Matière insonorisante destinée en particulier à revtir des tôles, y compris celles dont la surface a subi un traitement de trempe et de revenu, et qui est à base de résine époxy additionnée d'un durcisseur approprié, de goudron et d'amiante, caractérisée en ce qu'elle contient du polysulfure et en ce que la valeur d'époxy de la résine est comprise entre 185 et 190. 2-Matière insonorisante suivant la revendication 1, caractérisée en ce qu'il est utilisé en tant que durcisseur des amines modifiées, de préférence du type polyaminoamide. 3-Matière ineonorisante suivant l'une des revendications 1 et 2, caractérisée en ce qu'elle se compose d'environ 50 parties de résine époxy, 75 parties de goudron, 80 parties d'amiante, 3 parties de polysulfure et 17 parties de durcisseur.